본 발명 은 중량 % 로 , C : 0 . 03 - 0 . 05 %, Mn : 1 . 0 - 1 . 5 %, Si : 0 . 1 - 0 . 3 %, Al : 0 . 02 - 0 . 06 %, Ti : 0 . 01 - 0 . 02 %, Nb : 0 . 03 - 0 . 05 %, Mo : 0 . 01 - 0 . 10 %, S : 0 . 002 % 이하 , P : 0 . 01 % 이하 , N : 20 - 60 ppm , Ca : 20 - 50 ppm , Cu : 0 . 1 ~ 0 . 2 %, Ni : 0 . 05 ~ 0 . 3 %, Cr : 0 . 1 ~ 0 . 2 %, 나머지 Fe 및 기타 불가피 한 불순물 로 이루어지 고 , 필요 에 따라 0 . 05 % 이하 의 V 이 첨가 되 고 , 그리고 그 조직 이 20 ~ 40 % 의 그래뉼러 베이 나이트 , 3 % 이하 의 마르텐 사이트 및 나머지 페라이트 로 이루어진 저 온인 성 및 수소 유기 균열 저항성 이 우수 한 라인 파이프 강판 에 관한 것 이 다 .